АНТИБЛИКОВАЯ СЕНСОРНАЯ ДИСПЛЕЙНАЯ ПАНЕЛЬ И ДРУГИЕ ИЗДЕЛИЯ С ПОКРЫТИЕМ, А ТАКЖЕ СПОСОБЫ ИХ СОЗДАНИЯ

a
1. Сенсорная дисплейная панель, демонстрирующая антибликовые свойства, содержащая подложку и покрытие, полученное путем нанесения отверждаемой пленкообразующей композиции, содержащей силан, на по меньшей мере одну поверхность подложки и отверждения данной отверждаемой пленкообразующей композиции, причем указанное отвержденное покрытие демонстрирует шероховатость поверхности (R) не более 120 нм и твердость по карандашной шкале по меньшей мере 8H.
2. Сенсорная дисплейная панель по п. 1, в которой покрытие содержит отвержденную неорганическую матрицу с сетчатой структурой.
3. Сенсорная дисплейная панель по п. 2, в которой отверждаемая пленкообразующая композиция содержит золь-гелевую композицию.
4. Сенсорная дисплейная панель по п. 3, в которой силан включает тетраметоксисилан и/или тетраэтоксисилан.
5. Сенсорная дисплейная панель по п. 1, в которой покрытие получено способом, включающим:
(a) нагревание подложки до температуры по меньшей мере 100°F (37,8°C) для получения нагретой подложки;
(b) нанесение на по меньшей мере одну поверхность нагретой подложки отверждаемой пленкообразующей композиции для получения подложки с покрытием; и
(c) подвергание такой подложки с покрытием воздействию тепловых условий в течение времени, достаточного для отверждения отверждаемой пленкообразующей композиции.
6. Способ получения антибликового покрытия на подложке, включающий:
(a) нагревание подложки до температуры по меньшей мере 100°F (37,8°C) для получения нагретой подложки;
(b) нанесение на по меньшей мере одну поверхность нагретой подложки отверждаемой пленкообразующей композиции для получения подложки, покрытой золь-гелевым слоем, где отверждаемая пленкообразующая композиция имеет содержание твердых веществ менее 10 мас.% и содержит:
(i) силан, присутствующий в количестве менее 32 мас.% по отношению к общей массе отверждаемой пленкообразующей композиции;
(ii) неорганическую кислоту; и
(iii) растворитель,
где массовое отношение неорганической кислоты к силану превышает 0,008:1; и
(c) подвергание такой подложки с покрытием воздействию тепловых условий в течение времени, достаточного для отверждения золь-гелевого слоя.
7. Способ по п. 6, в котором подложка содержит стекло.
8. Способ по п. 6, в котором этап (a) включает нагревание подложки до температуры от 200 до 350°F (от 93,3 до 176,7°C).
9. Способ по п. 6, в котором силан (i) в отверждаемой пленкообразующей композиции включает тетраметоксисилан и/или тетраэтоксисилан.
10. Способ по п. 6, в котором неорганическая кислота (ii) содержит азотную кислоту.
11. Способ по п. 6, в котором этап (b) включает нанесение отверждаемой пленкообразующей композиции методом распыления на по меньшей мере одну поверхность нагретой подложки.
12. Способ по п. 6, в котором этап (c) включает нагревание подложки с покрытием до температуры в диапазоне между 120°C и 200°C в течение по меньшей мере 1 часа.
13. Способ по п. 6, в котором отверждаемая пленкообразующая композиция наносится на поверхность подложки так, что толщина наносимого золь-гелевого слоя варьируется по поверхности подложки, что приводит к покрытому изделию с градиентом блеска по его поверхности.
14. Изделие с покрытием, демонстрирующее антибликовые свойства, полученное с использованием способа, включающего:
(a) нагревание подложки до температуры по меньшей мере 100°F (37,8°C) для получения нагретой подложки;
(b) нанесение отверждаемой пленкообразующей композиции на по меньшей мере одну поверхность нагретой подложки для получения подложки, покрытой золь-гелевым слоем, где отверждаемая пленкообразующая композиция имеет содержание твердых веществ менее 10 мас.% и содержит:
(i) силан, присутствующий в количестве менее 32 мас.% по отношению к общей массе отверждаемой пленкообразующей композиции;
(ii) неорганическую кислоту; и
(iii) растворитель,
где массовое отношение неорганической кислоты к силану превышает 0,008:1; и
(c) подвергание такое подложки с покрытием воздействию тепловых условий в течение времени, достаточного для отверждения золь-гелевого слоя.
15. Изделие с покрытием по п. 14, включающее стеклянное оптическое изделие.
16. Изделие с покрытием по п. 15, в котором указанное оптическое изделие включает сенсорную дисплейную панель.
17. Изделие с покрытием по п. 14, в котором этап (a) включает нагревание подложки до температуры от 200 до 350°F (от 93,3 до 176,7°C).
18. Изделие с покрытием по п. 14, в котором силан (i) в отверждаемой пленкообразующей композиции включает тетраметоксисилан и/или тетраэтоксисилан.
19. Изделие с покрытием по п. 14, в котором неорганическая кислота (ii) содержит азотную кислоту.
20. Изделие с покрытием по п. 14, в котором этап (b) включает нанесение отверждаемой пленкообразующей композиции методом распыления на нагретую подложку.
21. Изделие с покрытием по п. 14, в котором этап (c) включает нагревание подложки с покрытием до температуры в диапазоне между 120°C и 200°C в течение по меньшей мере 1 часа.
22. Изделие с покрытием по п. 14, демонстрирующее градиент блеска вдоль поверхности.
23. Отверждаемая пленкообразующая композиция, содержащая:
(i) силан, присутствующий в количестве менее 32 мас.% по отношению к общей массе отверждаемой пленкообразующей композиции;
(ii) неорганическую кислоту; и
(iii) растворитель,
в которой массовое отношение неорганической кислоты к силану составляет более 0,008:1 и данная отверждаемая пленкообразующая композиция имеет содержание твердых веществ менее 10 мас.%.